(57)【要約】【課題】  レリーフホログラムの転写形状を任意に変えることのできる可変形状ホログラムの製造方法を提供する。【解決手段】  （１）紙１０１の表面にオンデマンドによる任意絵柄のトナー印刷部１０３を印画する電子写真工程と、（２）転写基材１１へ、剥離層１３、レリーフホログラム層１５、反射層１７、及び紙１０１の非印刷部には非接着でトナー印刷部１０３には接着する接着層１９からなるレリーフホログラム転写箔１０の作製工程と、（３）トナー印刷部１０３とレリーフホログラム転写箔１０の接着層１９とを重ねて加熱加圧した後に、転写基材１１を剥離し除去する転写工程とからなり、転写後のトナー印刷部１０３と略同一形状に前記レリーフホログラムが選択的に転写されていることを特徴とする。【選択図】  図２
2013145366.tif 000002
【特許請求の範囲】
【請求項１】
紙表面へオンデマンドによって印画された任意絵柄のトナー印刷部に、
前記任意絵柄よりも大きいサイズのレリーフホログラム転写箔を用いて、該レリーフホログラムを選択的に転写するオンデマンドによる可変形状ホログラムの製造方法であって、
（１）前記紙の表面にトナーを用いた電子写真法で、オンデマンドによる前記任意絵柄の前記トナー印刷部を印画する電子写真工程と、
（２）転写基材へ、剥離層、レリーフホログラム層、反射層、及び、前記紙の非印刷部には非接着で前記トナー印刷部には接着する接着層からなる前記レリーフホログラム転写箔の作製工程と、
（３）前記紙の前記トナー印刷部と、前記レリーフホログラム転写箔の前記接着層とを重ねて加熱加圧した後に、前記転写基材を剥離し除去する転写工程と、からなり、
転写後の前記紙の前記トナー印刷部と略同一形状に前記レリーフホログラムが選択的に転写されることで、前記レリーフホログラムの転写形状がオンデマンドによる可変形状ホログラムに形成されていることを特徴とするオンデマンドによる可変形状ホログラムの製造方法。
【請求項２】
紙表面へオンデマンドによって印画された任意絵柄のトナー印刷部に、
前記任意絵柄よりも大きいサイズのレリーフホログラム転写箔を用いて、該レリーフホログラムを選択的に転写するオンデマンドによる可変形状ホログラムの製造方法であって、
（１）前記紙の表面にトナーを用いた電子写真法で、オンデマンドによる前記任意絵柄の前記トナー印刷部を印画する電子写真工程と、
（２）転写基材へ、剥離層、レリーフホログラム層、反射層、及び、前記紙の非印刷部には非接着で前記トナー印刷部には接着する接着層からなる前記レリーフホログラム転写箔の作製工程と、
（３）前記紙の前記トナー印刷部と、前記レリーフホログラム転写箔の前記接着層とを重ねて、前記トナー印刷部より大きい領域及び小さい領域を含む金型、又はサーマルプリンタで前記トナー印刷部より大きい領域及び小さい領域を含む部分を、
加熱加圧した後に、前記転写基材を剥離し除去する転写工程と、からなり、
転写後の前記紙の前記トナー印刷部と略同一形状及び前記トナー印刷部より小さい領域に前記レリーフホログラムが選択的に転写されることで、前記レリーフホログラムの転写形状がオンデマンドによる可変形状ホログラムを含むように形成されていることを特徴とするオンデマンドによる可変形状ホログラムの製造方法。
【請求項３】
前記紙が上質紙、コート紙又はＯＣＲ紙のいずかであり、
前記トナーが感熱定着型トナーであり、
前記転写基材が二軸延伸ポリエチレンテレフタレートフィルムであり、
前記剥離層がメラミン系樹脂であり、
前記レリーフホログラム層がウレタン変性アクリレート樹脂、（メタ）アクリレートオリゴマー、反応性シリコーン、ポリエチレンワックスを含む組成物の硬化層であり、
前記レリーフホログラムが回折格子又は複数の回折格子の組合せからなり、
前記反射層がアルミニウム、硫化亜鉛又は酸化チタンであり、
前記接着層がポリオレフィン系樹脂であり、
前記トナー印刷部がオンデマンドによる可変情報であることを特徴とする請求項１〜２のいずれかに記載のオンデマンドによる可変形状ホログラムの製造方法。
【発明の詳細な説明】
【技術分野】
【０００１】
本発明は、オンデマンドによる可変形状ホログラムの製造方法に関し、さらに詳しくは、レリーフホログラムの転写形状を任意に変えることのできるオンデマンドによる可変形状ホログラムの製造方法に関するものである。
【０００２】
本明細書において、配合を示す「比」、「部」、「％」などは特に断わらない限り質量基準であり、「／」印は一体的に積層されていることを示す。また、「ＰＥＴ」は「ポリエチレンテレフタレート」、「ＵＶ」は「紫外線」の略語、機能的表現、通称、又は業界用語である。
【背景技術】
【０００３】
（背景技術）ホログラムは光の干渉パターンを記録したもので二次元や三次元画像を記録し、表示させることができる高度な技術であり、特にカラーホログラムは一層高度な設備と技術を必要とし、容易に製造できるものではなかった。ホログラムの中でも、レリーフホログラムはフォトレジストにホログラムの干渉縞を凹凸パターンとして記録した後、この凹凸パターンをメッキ等により型取りしたメッキ金型を用いて、透明な樹脂層の表面に型押し凹凸パターンを賦形することにより、大量に複製できる。この凹凸パターン面（レリーフ面ともいう）へ反射層を設けることで、ホログラム再生像が得られる。本願では光干渉パターンの記録以外に、凹凸パターンが単に位相回折格子模様を適当に並べたパターンや、該パターンの角度の異なる複数のパターンの集合体の場合もレリーフホログラムに含める。従来、紙やフィルムなどの被写体表面にホログラム転写箔を用いて、ホログラムを転写させる技術がある。即ち、被写体の表面全体又は一部に印刷し、該印刷部へ転写型を使用した箔押しスポット転写などの方法により転写することで、下地の印刷によりホログラムに色彩効果を加えることが出来る。しかしながら、スポットで印刷部にだけ転写するには専用の転写型が必要となり形状毎に転写型自体を変える必要がある。そのため、転写型のコストや転写機の位置合わせなどの欠点があった。そこで、可変形状ホログラムの製造方法としては、転写型や転写機が不要で、位置合わせしなくても、オンデマンドによってもレリーフホログラムの転写形状を任意に変えることのできる製造方法が求められている。
【先行技術文献】
【特許文献】
【０００４】
【特許文献１】特開平１−２８３５８３号公報
【特許文献２】特開平４−２４７４８６号公報
【発明の概要】
【発明が解決しようとする課題】
【０００５】
（従来技術）従来、転写パターンが熱型に依存し、また、広い面積の転写では熱型の温度分布や圧力分布が不安定になるホットスタンプに代わって、感熱記録ヘッドを用いた反射型レリーフホログラムの転写方法が知られている（例えば、特許文献１参照。）。しかしながら、ホットスタンプ装置による転写方法も感熱記録ヘッドによる転写方法も、ホログラム層と反対側の転写基材面から転写するホログラム部分のみを加熱するため、熱や圧力の分散現象で所望のパターンの厳密な再現が困難であり、微細なパターンの転写に適さないという欠点がある。また、本出願人は反射型レリーフホログラムの転写箔を用いて被転写基体表面の任意の選択パターン上に反射型レリーフホログラムを選択的に転写する方法において、被転写基体表面若しくは転写箔の反射層又は保護樹脂層表面の選択的パターン領域に接着剤（特許文献２の請求項６でのトナーが本願発明の接着層に相当する）を選択的に塗布し、転写箔の反射層又は保護樹脂層を被転写基体表面に向けて重ね合わせ、接着後にベースフィルムを剥離することにより、接着剤塗布領域においてのみ選択的に反射型レリーフホログラムを転写することを特徴とする反射型レリーフホログラムの選択的転写方法を開示している（例えば、特許文献２参照。）。しかしながら、被転写基体表面若しくは転写箔の反射層又は保護樹脂層表面の選択的パターン領域に接着剤（特許文献２の請求項６でのトナーに相当する）を選択的に塗布するもので、本願発明のように、紙表面のトナーで形成された任意の選択パターンの個別絵柄のカラー印刷部を設け、さらに、接着層を設けたホログラム転写箔を用いておらず、接着力が安定しない。さらに、（１）トナーによるトナー印刷部と接着層との両方を設けること、（２）接着層が紙の非印刷部には非接着でカラー印刷部には接着すること、（３）紙表面のトナーで形成されたトナー印刷部がオンデマンデでないこと、及び、（４）トナー印刷部が可変情報であることについては記載も示唆もされていない。
【０００６】
そこで、本発明は上記のような問題点を解消するために、本発明者らは鋭意研究を進め、本発明の完成に至ったものである。その目的は、転写型や転写機が不要で、位置合わせしなくても、レリーフホログラムの転写形状を任意に変えることのできるので、転写後の紙のトナー印刷部にはレリーフホログラムが選択的に転写されて、オンデマンドによるトナー印刷部と略同一の形状であるレリーフホログラムが形成できる可変形状ホログラムの製造方法を提供することである。
【課題を解決するための手段】
【０００７】
上記の課題を解決するために、本発明の請求項１の発明に係わるオンデマンドによる可変形状ホログラムの製造方法は、紙表面へオンデマンドによって印画された任意絵柄のトナー印刷部に、前記任意絵柄よりも大きいサイズのレリーフホログラム転写箔を用いて、該レリーフホログラムを選択的に転写するオンデマンドによる可変形状ホログラムの製造方法であって、（１）前記紙の表面にトナーを用いた電子写真法で、オンデマンドによる前記任意絵柄の前記トナー印刷部を印画する電子写真工程と、（２）転写基材へ、剥離層、レリーフホログラム層、反射層、及び、前記紙の非印刷部には非接着で前記トナー印刷部には接着する接着層からなる前記レリーフホログラム転写箔の作製工程と、（３）前記紙の前記トナー印刷部と、前記レリーフホログラム転写箔の前記接着層とを重ねて加熱加圧した後に、前記転写基材を剥離し除去する転写工程と、からなり、転写後の前記紙の前記トナー印刷部と略同一形状に前記レリーフホログラムが選択的に転写されることで、前記レリーフホログラムの転写形状がオンデマンドによる可変形状ホログラムに形成されていることを特徴とするオンデマンドによる可変形状ホログラムの製造方法である。請求項２の発明に係わるオンデマンドによる可変形状ホログラムの製造方法は、紙表面へオンデマンドによって印画された任意絵柄のトナー印刷部に、前記任意絵柄よりも大きいサイズのレリーフホログラム転写箔を用いて、該レリーフホログラムを選択的に転写するオンデマンドによる可変形状ホログラムの製造方法であって、（１）前記紙の表面にトナーを用いた電子写真法で、オンデマンドによる前記任意絵柄の前記トナー印刷部を印画する電子写真工程と、（２）転写基材へ、剥離層、レリーフホログラム層、反射層、及び、前記紙の非印刷部には非接着で前記トナー印刷部には接着する接着層からなる前記レリーフホログラム転写箔の作製工程と、（３）前記紙の前記トナー印刷部と、前記レリーフホログラム転写箔の前記接着層とを重ねて、前記トナー印刷部より大きい領域及び小さい領域を含む金型、又はサーマルプリンタで前記トナー印刷部より大きい領域及び小さい領域を含む部分を、加熱加圧した後に、前記転写基材を剥離し除去する転写工程と、からなり、転写後の前記紙の前記トナー印刷部と略同一形状及び前記トナー印刷部より小さい領域に前記レリーフホログラムが選択的に転写されることで、前記レリーフホログラムの転写形状がオンデマンドによる可変形状ホログラムを含むように形成されていることを特徴とするオンデマンドによる可変形状ホログラムの製造方法である。請求項３の発明に係わるオンデマンドによる可変形状ホログラムの製造方法は、前記紙が上質紙、コート紙又はＯＣＲ紙のいずかであり、前記トナーが感熱定着型トナーであり、前記転写基材が二軸延伸ポリエチレンテレフタレートフィルムであり、前記剥離層がメラミン系樹脂であり、前記レリーフホログラム層がウレタン変性アクリレート樹脂、（メタ）アクリレートオリゴマー、反応性シリコーン、ポリエチレンワックスを含む組成物の硬化層であり、前記レリーフホログラムが回折格子又は複数の回折格子の組合せからなり、前記反射層がアルミニウム、硫化亜鉛又は酸化チタンであり、前記接着層がポリオレフィン系樹脂であり、前記トナー印刷部がオンデマンドによる可変情報であることを特徴とする請求項１〜２のいずれかに記載のオンデマンドによる可変形状ホログラムの製造方法である。
【発明の効果】
【０００８】
請求項１の本発明によれば、転写型や転写機が不要で、位置合わせしなくても、レリーフホログラムの転写形状を任意に変えることのできるので、転写後の紙のトナー印刷部にはレリーフホログラムが選択的に転写されて、オンデマンドによるトナー印刷部と略同一の形状であるレリーフホログラムが形成できることで、レリーフホログラムの転写形状がオンデマンドによる可変形状ホログラムに形成されているという効果を奏する。請求項２の本発明によれば、転写型やサーマルプリンタを用いるが、転写後の前記紙の前記トナー印刷部と略同一形状及び前記トナー印刷部より小さい領域に前記レリーフホログラムが選択的に転写されることで、前記レリーフホログラムの転写形状がオンデマンドによる可変形状ホログラムを含むように形成されているという効果を奏する。請求項３の本発明によれば、前記レリーフホログラムの転写形状がオンデマンドによる可変形状ホログラムを含むように形成されているという効果を奏する。
【図面の簡単な説明】
【０００９】
【図１】本願発明に用いるレリーフホログラム転写箔の断面図である。
【図２】紙へ転写されたオンデマンドによる可変形状ホログラムの断面図である。
【図３】紙へ転写されたオンデマンドによる可変形状ホログラムの断面図である。
【図４】トナー印刷部と略同一形状及びトナー印刷部より小さい領域にレリーフホログラムが選択的に紙へ転写されてなる断面図である。
【発明を実施するための形態】
【００１０】
以下、本発明の実施形態について、図面を参照しながら、詳細に説明する。
【００１１】
（可変形状ホログラムの製造方法）本願発明のオンデマンドによる可変形状ホログラムの製造方法は、紙１０１表面へオンデマンドによって印画された任意絵柄のトナー印刷部１０３に、前記任意絵柄よりも大きいサイズのレリーフホログラム転写箔１０を用いて、該レリーフホログラムを選択的に転写するオンデマンドによる可変形状ホログラムの製造方法であって、（１）紙１０１の表面にトナーを用いた電子写真法で、オンデマンドによる前記任意絵柄の前記トナー印刷部１０３を印画する電子写真工程と、（２）転写基材１１へ、剥離層１３、レリーフホログラム層１５、反射層１７、及び、前記紙１０１の非印刷部には非接着で前記トナー印刷部１０３には接着する接着層１９からなる前記レリーフホログラム転写箔１０の作製工程と、（３）紙１０１のトナー印刷部１０３と、レリーフホログラム転写箔１０の接着層１９とを重ねて加熱加圧した後に、転写基材１１を剥離し除去する転写工程と、からなる。そして、図２に示すように、転写後の紙１０１のトナー印刷部１０３と略同一形状にレリーフホログラムが選択的に転写されることで、レリーフホログラムの転写形状がオンデマンドによる可変形状ホログラムに形成される。なお、図１は本願発明のオンデマンドによる可変形状ホログラムの製造方法に用いるレリーフホログラム転写箔１０の断面図である。さらに、前記紙１０１が上質紙、コート紙又はＯＣＲ紙のいずかであり、前記トナーが感熱定着型トナーであり、前記転写基材１１が二軸延伸ポリエチレンテレフタレートフィルムであり、前記剥離層１３がメラミン系樹脂であり、前記レリーフホログラム層１５がウレタン変性アクリレート樹脂、（メタ）アクリレートオリゴマー、反応性シリコーン、ポリエチレンワックスを含む組成物の硬化層であり、前記レリーフホログラムが回折格子又は複数の回折格子の組合せからなり、前記反射層１７がアルミニウム、硫化亜鉛又は酸化チタンであり、前記接着層１９がポリオレフィン系樹脂であり、前記トナー印刷部１０３がオンデマンドによる可変情報であることが好ましい。
【００１２】
（製造工程）製造方法の工程順に、材料も含めて説明する。
【００１３】
（第一工程）第一工程は、（１）紙１０１の表面にトナーを用いた電子写真法で、オンデマンドによる前記任意絵柄の前記トナー印刷部１０３を印画する電子写真工程である。
【００１４】
（紙）前記紙１０１としては、電子写真法で任意の選択パターンのトナー印刷部１０３を設けることができれば特に限定されるものではないが、上質紙、コート紙又はＯＣＲ紙が好ましい。
【００１５】
（トナー印刷部）トナー印刷部１０３を設ける電子写真法のトナーとしては、一般的に普通用紙に用いる顔料粒子を感熱樹脂中に分散させたり、顔料粒子を感熱樹脂で被って形成したものである感熱定着型のトナーでよく、電子写真法で定着されたトナー像部分（トナー印刷部１０３）には感熱接着性がある。トナー印刷部１０３はモノクロでもカラーでもよいが、反射層１７として硫化亜鉛又は酸化チタンなどの透明反射層を用いる場合にはホログラムが映える黒又はカラー印画が好ましい。
【００１６】
トナー印刷部１０３の画像としては、円形や星形などのスポット状、文字、数字、イラスト、写真などの任意の形状でよく、その色調も単独、複数、フルカラー用など限定されるものではない。オンデマンドで可変情報を印画することで、レリーフホログラムの転写形状をトナーによるトナー印刷部１０３の画像へ転写されるので、トナー印刷部１０３の画像をオンデマンドで可変情報とすることで、自由に変えることができる。
【００１７】
（第二工程）第二工程は、（２）転写基材１１へ、剥離層１３、必要に応じて保護層１４、レリーフホログラム層１５、反射層１７、及び、前記紙１０１の非印刷部には非接着で前記トナー印刷部１０３には接着する接着層１９からなる前記レリーフホログラム転写箔１０の作製工程である。レリーフホログラム転写箔１０の断面図を図１に示す。
【００１８】
（転写基材）転写基材１１としては、特に限定されるものではないが、例えば、ポリエチレンテレフタレート、ポリブチレンテレフタレート、ポリエチレンナフタレート、ポリエチレンテレフタレート−イソフタレート共重合体などのポリエステル系樹脂、ポリアミド系樹脂、ポリメチルペンテン、ポリノルボネンなどの環状ポリオレフィン系樹脂、ポリカ−ボネ−ト系樹脂、などがあり、これら樹脂を主成分とする共重合樹脂、または、混合体（アロイでを含む）、若しくは複数層からなる積層体であっても良い。好ましい転写基材１１としては、機械的強度を向上させる目的で、フィルムの厚さとしては、通常６〜１００μｍ程度、好ましくは１２〜５０μｍ程度の二軸延伸ポリエチレンテレフタレートフィルムが機械的強度や転写適性の点で最適である。
【００１９】
（剥離層）剥離層１３としては、特に限定されるものではないが、例えば、離型性樹脂、離型剤を含んだ樹脂、電離放射線で架橋する硬化性樹脂などが適用できる。離型性樹脂は、例えば、弗素系樹脂、シリコーン、メラミン系樹脂、エポキシ樹脂、ポリエステル樹脂、アクリル系樹脂、繊維素系樹脂などである。離型剤を含んだ樹脂は、例えば、弗素系樹脂、シリコーン、各種のワックスなどの離型剤を、添加または共重合させたアクリル系樹脂、ビニル系樹脂、ポリエステル樹脂、繊維素系樹脂などである。電離放射線で架橋する硬化性樹脂は、例えば、紫外線（ＵＶ）、電子線（ＥＢ）などの電離放射線で重合（硬化）する官能基を有するモノマー・オリゴマーなどを含有させた樹脂である。好ましくは、薄い層でも剥離性のよいメラミン系樹脂である。剥離層１３の形成は、該樹脂を溶媒へ分散又は溶解して、ロールコート、グラビアコートなどの印刷又はコーティング方法で塗布し乾燥して塗膜を形成したりすれば良い。また、要すれば、温度３０℃〜１２０℃で加熱乾燥、あるいはエージング、または電離放射線を照射して架橋させてもよい。剥離層１３の厚さとしては、通常は０．０１μｍ〜５．０μｍ程度、好ましくは０．５μｍ〜３．０μｍ程度である。該厚さは薄ければ薄い程良いが、０．１μｍ以上であればより良い成膜が得られて剥離力が安定する。
【００２０】
（保護層）必要に応じて、転写表面の耐久性を向上させるために、保護層１４を設けてもよく、該保護層１４としては、従来公知の熱可塑性樹脂、熱硬化性樹脂、反応型樹脂、電子線硬化型樹脂、紫外線硬化型樹脂やこれらの混合物が使用される。熱可塑性樹脂としては、例えば、アクリル系樹脂、ウレタン系樹脂、ポリアミド系樹脂、セルロース誘導体、ポリエステル系樹脂、ポリカーボネート樹脂などが例示できる。熱硬化性樹脂または反応型樹脂としては、例えば、熱又は硬化剤（架橋剤）で硬化させるポリウレタン系樹脂、ポリエステル系樹脂、メラミン系樹脂などが例示できる。また、各種の機能を持った化合物が添加剤として、分散剤、帯電防止剤、酸化防止剤、防黴剤、着色剤、溶剤等を適宜添加してもよい。
【００２１】
（レリーフホログラム層）レリーフホログラム層１５としては、無色または着色された透明または半透明なもので、単層であっても多層状であってもよく、凹凸を注型や型押しで再現できる熱可塑性樹脂、硬化性樹脂、あるいは、光回折パターン情報に応じて硬化部と未硬化部とを成形することができる感光性樹脂組成物が利用できる。具体的には、例えば、ポリ塩化ビニル、アクリル（ポリメチルメタクリレート）、ポリスチレン、またはポリカーボネート等の熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、またはトリアジン系アクリレート等の熱硬化性樹脂であり、それぞれの単独、熱可塑性樹脂どうし、または熱硬化性樹脂同志の混合、もしくは熱可塑性樹脂と熱硬化性樹脂の混合等であってもよい。ラジカル重合性不飽和基を有し、熱成形性を有するものや、ラジカル重合性不飽和モノマーを添加した電離放射線硬化性樹脂組成物も利用できる。レリーフホログラム層１５としては、電離放射線硬化樹脂を主成分とし、必要に応じてシリコーンやフィラーなどの添加物を含ませてもよい。好ましくは、レリーフホログラム層１５がウレタン変性アクリレート樹脂、（メタ）アクリレートオリゴマー、反応性シリコーン、ポリエチレンワックスを含む組成物の硬化層である。
【００２２】
該電離放射線硬化性樹脂としては、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂を用い、好ましくはポリエチレンワックスを含ませて、塗布し乾燥して電離放射線で硬化させて、電離放射線硬化樹脂とすればよい。
【００２３】
（電離放射線硬化性樹脂）電離放射線硬化性樹脂としては、例えば、エポキシ変性アクリレート樹脂、ウレタン変性アクリレート樹脂、アクリル変性ポリエステル等が適用でき、好ましくはウレタン変性アクリレート樹脂である。好ましいウレタン変性アクリレート樹脂としては、「電離放射線硬化性樹脂組成物Ｍ」である。該「電離放射線硬化性樹脂組成物Ｍ」としては、ウレタン（メタ）アクリレートオリゴマーを含有する電離放射線硬化性樹脂（本明細書では電離放射線硬化性樹脂組成物Ｍと呼称する）は、ウレタン（メタ）アクリレートオリゴマーを含有する電離放射線硬化性樹脂の硬化物、具体的には、特開２００１−３２９０３１号公報で開示されている光硬化性樹脂などが例示できる。具体的には、ＭＨＸ４０５ニス（ザ・インクテック（株）製、電離放射線硬化性樹脂商品名）、ユピマーＵＶ・Ｖ３０３１（三菱化学（株）製、電離放射線硬化性樹脂商品名）が例示できる。即ち、「電離放射線硬化性樹脂組成物Ｍ」（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂と（メタ）アクリレートオリゴマーの硬化物、及び滑剤を含み、かつ、ホログラム層は（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂（本明細書では「電離放射線硬化性樹脂組成物Ｍ」と呼称する）である。また、必要に応じて、（メタ）アクリレートオリゴマーなどを含ませてもよい。
【００２４】
（（メタ）アクリレートオリゴマー）（メタ）アクリレートオリゴマーとしては、耐熱性のあるオリゴマーであればよく、例えば、日本合成化学社の商品名；紫光６６３０Ｂ、７５１０Ｂ、７６３０Ｂなどが例示できる。含有させる質量基準での割合としては、「電離放射線硬化性樹脂組成物Ｍ」１００部に対して１０〜３０部程度、好ましくは１５〜２５部である。この範囲未満では耐熱性が不足し、この範囲を超えては耐熱性はよいが、ヒビ割れしやすい。
【００２５】
（シリコーン）シリコーンとしてはシリコーンオイルや反応性シリコーンなどが例示できる。好ましくは反応性シリコーンで、電離放射線で硬化時に樹脂と反応し結合して一体化したり、１部は残留するものもある。該反応性シリコーンとしてはアクリル変性、メタクリル変性、又はエポキシ変性などで変性した反応性シリコーンで、該反応性シリコーンを含有させる質量基準での割合としては「電離放射線硬化性樹脂組成物Ｍ」１００に対して、０．１〜１０部程度、好ましくは０．３〜５部である。この範囲未満ではレリーフの賦型時にプレススタンパとの剥離が不十分であり、プレススタンパの汚染を防止することが困難で賦型性が悪い。また、この範囲を超えてはホログラム層面への反射層の密着性が低く、ホログラム層と反射層との間で剥離し商品価値を失ってしまう。従来のシリコーンオイルの添加では、反射層との密着性が悪い。
【００２６】
（フィラー）フィラーとしてはマイクロシリカやポリエチレンワックスが例示できる。ポリエチレンワックスとしては、ポリエチレン系樹脂の粒子やビーズが挙げられるが、好ましくは球状ビーズである。但し、ポリエチレンワックスを添加すると、箔切れ性は低下するので、その添加量は、電離放射線硬化性樹脂１００質量部に対して、０．０１〜１０質量部程度、好ましくは０．１〜５質量部とする。
【００２７】
このように、レリーフホログラム層１５へ電離放射線硬化樹脂、シリコーン及びフィラーを含ませることで、次の作用効果を兼ねさせることができる。（１）電離放射線硬化前の塗布状態のレリーフホログラム層１５の塗膜は指乾状態でべとつかず、ブロッキングせずに巻き取ることができるので、ロールツーロール加工ができる。（２）レリーフホログラム層１５へは反応性シリコーンを含ませることで、賦型性がよいので、レリーフ構造を容易に賦型でき、賦型後に電離放射線で硬化できる。
【００２８】
（ホログラム層の形成）レリーフホログラム層１５の形成は、上記のウレタン変性アクリレート樹脂、（メタ）アクリレートオリゴマー、反応性シリコーン、ポリエチレンワックスを含ませ、さらに必要に応じて、光重合開始剤、可塑剤、安定剤、界面活性剤等を加え、溶媒へ分散または溶解して、ロールコート、グラビアコートなどの公知のコーティング方法で塗布し乾燥して、電離放射線で反応（硬化）させればよい。ホログラム層１５の厚さとしては、通常は１μｍ〜３０μｍ程度、好ましくは２μｍ〜２０μｍ程度である。複数回の塗布でもよい。
【００２９】
（ホログラム）次に、レリーフホログラム層１５の表面には、ホログラムなどの光回折効果の発現する所定のレリーフ構造を賦型し、硬化させる。レリーフホログラムは物体光と参照光との光の干渉による干渉縞を凹凸のレリーフ形状で記録されたもので、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。特に、レリーフホログラムを回折格子又は複数の回折格子の組合せからなるようにすることで、光が回折して虹模様を呈し、下地のトナー印刷部１０３と相俟って、トナー印刷部１０３の個別の絵柄に対して擬似カラーホログラム効果が発現する。
【００３０】
これらのレリーフ形状の作製方法としてはホログラム撮影記録手段を利用して作製されたホログラムや回折格子の他に、干渉や回折という光学計算に基づいて電子線描画装置等を用いて作製されたホログラムや回折格子をあげることもできる。また、ヘアライン柄や万線柄のような比較的大きなパターンなどは機械切削法でもよい。これらのホログラム及び／又は回折格子の単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００３１】
（レリーフの賦型）レリーフホログラム層１５面へ、上記のレリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。
【００３２】
（レリーフの硬化）レリーフホログラム層１５は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（レリーフホログラム層１５）となる。電離放射線としては、電磁波が有する量子エネルギーで区分する場合もあるが、本明細書では、すべての紫外線（ＵＶ‐Ａ、ＵＶ‐Ｂ、ＵＶ‐Ｃ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。レリーフホログラム層１５として、熱硬化性樹脂を用いた場合には、使用する熱硬化性樹脂の硬化条件に応じた温湿度環境下で、エージングを行い硬化させればよい。なお、保護層１４に硬化性樹脂を用いた場合の硬化はレリーフホログラム層１５と同時でもよく、予め硬化させておいてもよい。
【００３３】
（レリーフの絵柄）レリーフホログラム層１５の絵柄を擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。大面積又は全面のホログラム絵柄を背景とし他の任意な印刷絵柄と、同調させたり、合わせたりして、さらなる特異な意匠性を向上させることができる。
【００３４】
（反射層）レリーフホログラム層１５のレリーフ面に反射層１７を設けることにより、その光学的な屈折率がホログラム形成層のそれとは異なることにより、レリーフホログラムの再生像および／または回折格子が明瞭に視認できるようになる。反射層１７としては、金属、またはレリーフホログラム層１５と屈折率に差のある透明金属化合物が適用できる。金属を用いると金属光沢ホログラムとなり、透明金属化合物を用いると透明ホログラムとなる。
【００３５】
金属としては、金属光沢を有し光を反射する金属元素の薄膜で、蒸着、スパッタリングにより得られるが、その他、メッキなどによっても形成できる。反射層１７の金属の薄膜としては、アルミニウム、クロム、ニッケル、金、銀などが例示できるが、蒸着のし易さ、コスト面からアルミニウムが好ましい。レリーフホログラム層１５のレリーフ面に２００オングストローム、あるいはそれ以上の厚みになるよう、蒸着、スパッタリング、イオンプレーティングなどで設ける。
【００３６】
反射層１７として、レリーフホログラム層１５とは異なる屈折率を有するものを用いると、ほぼ無色透明な色相で、金属光沢が無いにもかかわらず、ホログラムが視認できるから、透明なホログラムを作製することができる。例えば、レリーフホログラム層１５よりも光の屈折率の高い薄膜、および光の屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。アルミニウム等の一般的な光反射性の金属薄膜も、厚みが２００Å以下になると、透明性が出てくるため、上記のようなレリーフホログラム層１５とは光の屈折率が異なる物質の透明な薄膜と同じ効果を発揮するので、使用できる。透明金属化合物の形成は、金属の薄膜と同様、光回折構造層２４面に、２００オングストローム、あるいはそれ以上の厚みになるよう、蒸着、スパッタリング、イオンプレーティングなどの真空薄膜法などにより設ける。好ましくは、既存の設備及び技術で形成できる点で、硫化亜鉛又は酸化チタンである。
【００３７】
（接着層）接着層１９としては、公知の加熱されると溶融または軟化して接着効果を発揮する感熱接着剤が適用でき、具体的には、塩化ビニール酢酸ビニール共重合樹脂、アクリル系樹脂、ポリエステル系樹脂、ポリオレフィン系樹脂などが挙げられる。該材料樹脂を溶剤に溶解または分散させて、適宜顔料などの添加剤を添加して、公知のロールコーティング、グラビアコーティングなどの方法で塗布し乾燥させて、厚さ０．１μｍから３０μｍの層を得る。また、好ましい接着層１９としては、接着層１９が紙の非印刷部には非接着でカラー印刷部１０３には接着する点から、ポリオレフィン系樹脂であり、特に好ましくは変性ポリオレフィン系樹脂で、例えば和信化学工業（株）製のプラスコートＯＰ？２クリヤー、プラスコートＯＰ？１６クリヤーなどが例示できる。
【００３８】
（第三工程）第三工程は、（３）紙１０１のトナー印刷部１０３と、レリーフホログラム転写箔１０の接着層１９とを重ねて加熱加圧した後に、転写基材１１を剥離し除去する転写工程である。
【００３９】
（転写）紙１０１の表面のトナー印刷部１０３と、レリーフホログラム転写箔１０の接着層１９とを重ねて、全面を加熱加圧する。その後に、転写基材１１を剥離し除去すると、トナー印刷部１０３のみに、接着層１９、反射層１７、レリーフホログラム層１５、必要に応じて保護層１４、及び剥離層１３が転写される。該加熱加圧は短時間で行えるように、転写時に上昇する接着層の実温度としては１００℃以下程度、好ましくは８５℃以下が好ましく、時間としては加熱加圧されている実際の転写時間としては０．５〜３．０秒程度、好ましくは１．０〜２．０秒にて行なえることが好ましい。しかしながら、実際の転写はラミネーターを用い連続走行によって紙１０１へ温度が奪われたり、昇温のタイムラグがあるので、転写ロール温度１４０〜１８０℃、転写速度１．０〜２．０ｍ／ｍｉｎ程度で行われる。
【００４０】
図２に示すように、転写後の紙１０１のトナー印刷部１０３にはトナー印刷部１０３と略同一形状にレリーフホログラムが選択的に、かつ細部にも精度よく正確に転写されている。しかも、オンデマンドによって印画されたトナー印刷部１０３と略同一の形状であるレリーフホログラムが形成されることで、レリーフホログラムの転写形状がオンデマンドによる可変形状ホログラムに形成されている。
【００４１】
このレリーフホログラムが反射層１７として金属が用いられていると金属光沢ホログラムが形成され、トナー印刷部１０３は隠れて見えないが、トナー印刷部１０３と略同一の形状に転写されている金属光沢ホログラムを目視することができる。また、このレリーフホログラムが反射層１７として透明金属化合物が用いられていると透明ホログラムが形成され、トナー印刷部１０３も透過して見え、トナー印刷部１０３と略同一の形状に転写されている透明な疑似カラーホログラムを目視することができる。
【００４２】
さらに、トナー印刷部１０３がオンデマンドによる可変情報である場合には、紙１０１のトナー印刷部１０３にはレリーフホログラムが選択的に転写されており、即ち、オンデマンドによる可変情報が、金属光沢ホログラム又は透明ホログラムとして観察される。例えば、一葉毎に異なる連番や人名などの可変情報が容易にホログラムとして出力できる。
【００４３】
しかも、ホログラムが有する高い偽造防止性によって、トナー印刷部１０３の偽造や変造をも防止することができる。
【００４４】
（可変形状ホログラムの製造方法）別の本願発明のオンデマンドによる可変形状ホログラムの製造方法は、紙１０１表面へオンデマンドによって印画された任意絵柄のトナー印刷部１０３に、前記任意絵柄よりも大きいサイズのレリーフホログラム転写箔１０を用いて、該レリーフホログラムを選択的に転写するオンデマンドによる可変形状ホログラムの製造方法であって、（１）紙１０１の表面にトナーを用いた電子写真法で、オンデマンドによる前記任意絵柄の前記トナー印刷部１０３を印画する電子写真工程と、（２）転写基材１１へ、剥離層１３、レリーフホログラム層１５、反射層１７、及び、前記紙１０１の非印刷部には非接着で前記トナー印刷部１０３には接着する接着層１９からなる前記レリーフホログラム転写箔１０の作製工程と、（３）紙１０１のトナー印刷部１０３と、レリーフホログラム転写箔１０の接着層１９とを重ねて、前記トナー印刷部より大きい領域及び小さい領域を含む金型、又はサーマルプリンタで前記トナー印刷部より大きい領域及び小さい領域を含む部分を、加熱加圧した後に、転写基材１１を剥離し除去する転写工程と、からなる。
【００４５】
図２に示すように、転写後の紙１０１のトナー印刷部１０３と略同一形状にレリーフホログラムが選択的に転写されることで、レリーフホログラムの転写形状がオンデマンドによる可変形状ホログラムに形成され、さらに、図３に示すように、転写後の紙１０１のトナー印刷部１０３より小さい領域にも前記レリーフホログラムが選択的に転写されて、トナー印刷部１０３とは異なる任意絵柄も選択的に転写することができる。即ち、図４に示すように、トナー印刷部と略同一形状及びトナー印刷部より小さい領域にレリーフホログラムが選択的に紙へ転写される。
【００４６】
即ち、図３に示したトナー印刷部１０３より小さい部分の金型は用途に応じた所望の金型を必要とするが、図２に示したトナー印刷部１０３と略同一形状に転写されたオンデマンドによる可変形状ホログラムを転写するための金型は、トナー印刷部１０３より大きければ任意な金型でよく、オンデマンドによるトナー印刷部１０３と略同一形状にホログラムを転写することができるために、金型の作製は容易である。また、サーマルプリンタによる転写でも、図３に示したトナー印刷部１０３より小さい部分の領域は用途に応じた所望の領域と、図２に示したトナー印刷部１０３と略同一形状に転写されたオンデマンドによる可変形状ホログラムを転写する領域は、トナー印刷部１０３より大きな領域であれば任意な領域でよい。
【００４７】
上記の本願発明のオンデマンドによる可変形状ホログラムの製造方法においても、紙１０１が上質紙、コート紙又はＯＣＲ紙のいずかであり、トナーが感熱定着型トナーであり、転写基材１１が二軸延伸ポリエチレンテレフタレートフィルムであり、剥離層１３がメラミン系樹脂であり、レリーフホログラム層１５がウレタン変性アクリレート樹脂、（メタ）アクリレートオリゴマー、反応性シリコーン、ポリエチレンワックスを含む組成物の硬化層であり、前記レリーフホログラムが回折格子又は複数の回折格子の組合せからなり、反射層１７がアルミニウム、硫化亜鉛又は酸化チタンであり、接着層１９がポリオレフィン系樹脂であり、トナー印刷部１０３がオンデマンドによる可変情報であることが好ましい。
【００４８】
（製造方法）さらに、上記の本願発明のオンデマンドによる可変形状ホログラムの製造方法においても、第一工程、及び第二工程は同様であり、第三工程もトナー印刷部１０３より大きい領域及び小さい領域を含む金型、又はサーマルプリンタでトナー印刷部１０３より大きい領域及び小さい領域を含む部分を、加熱加圧する以外は同様であり、異なる部分のみについて説明する。
【００４９】
（転写）転写工程は紙１０１へ重ね合わせて加熱し基材を剥離して転写する。該転写方法としては、公知の転写法でよく、例えば、熱刻印によるホットスタンプ（箔押）、サーマルヘッド（感熱印画ヘッド）によるサーマルプリンタ（熱転写プリンタともいう）の公知の方法が適用できる。
【００５０】
（金型）ホットスタンプ（箔押）による金型は、トナー印刷部１０３より大きい領域及び小さい領域を含む領域を選択的に加熱すればよく、絵柄は特に限定されるものではなく、円形、矩形、星形などのスポット状や、文字、数字などの任意の形状でよく、これらの組み合わせの絵柄でもよく、新たなセキュリティともなる。金型でのホットスタンプによるトナー印刷部１０３より大きい領域及び小さい領域を含む部分をを別々の転写工程で行ってもよく、別々の転写工程はオフライン操作でも、連続して行うインライン操作でもよい。この場合には、トナー印刷部１０３より小さい領域の金型のみ必要で、トナー印刷部１０３より大きい領域を含む部分の金型は全面ベタ金型などの在り合わせの金型でよく、金型を新規に作るコスト、時間が不要である。
【００５１】
（サーマルプリンタ）サーマルプリンタでは、でトナー印刷部１０３より大きい領域及び小さい領域を含む部分をを選択的に加熱すればよく、選択的に加熱してできる任意絵柄は特に限定されるものではなく、円形、矩形、星形などのスポット状や、文字、数字などの任意の形状でよく、これらの組み合わせでもよく、新たなセキュリティともなる。さらに、サーマルプリンタで加熱することでオンデマンドでホログラムによる個人情報などを追記でき、第一工程の紙１０１の表面にトナーを用いた電子写真法で、オンデマンドによる前記任意絵柄のトナー印刷部１０３の印画と合わせて、さらにセキュリティ性を向上させることもできる。
【００５２】
（インライン操作）第一工程のオンデマンドによる前記任意絵柄のトナー印刷部１０３の印画と、サーマルプリンタでのトナー印刷部１０３より大きい領域及び小さい領域を含む部分をを選択的に加熱による転写とは、別々のオフライン操作でも、連続して行うインライン操作でもよい。
【実施例】
【００５３】
以下、実施例及び比較例により、本発明を更に詳細に説明するが、これに限定されるものではない。なお、溶媒を除き、各層の各組成物は固形分換算の質量部である。
【００５４】
（参考例１）転写基材１１として厚さ２５μｍのＰＥＴフィルムを用い、該転写基材１１の一方の面へ、グラビアコート法で、ＴＣＭ０１メジューム（大日本インキ社製、メラミン樹脂商品名）塗工液を乾燥後２μｍになるように塗布し乾燥して、１８０℃２０秒間焼き付けて、剥離層１３を形成した。
該剥離層１３面へ、下記の電離放射線硬化性樹脂組成物をグラビアリバースコーターで乾燥後の厚さが２μｍになるように、塗工し１００℃で乾燥させた。
・＜電離放射線硬化性樹脂組成物の作製手順＞
まず、「電離放射線硬化性樹脂組成物Ｍ」は以下の手順で、生成した。撹拌機、還流冷却器、滴下漏斗及び温度計を取り付けた反応器に、酢酸エチル２０６．１ｇ及びイソホロンジイソシアネートの三量体（ＨＵＬＳ社製品、ＶＥＳＴＡＮＡＴ  Ｔ１８９０、融点１１０℃）１３３．５ｇを仕込み、８０℃に昇温して溶解させた。溶液中に空気を吹き込んだのち、ハイドロキノンモノメチルエーテル０．３８ｇ、ペンタエリスリトールトリアクリレート（大阪有機化学工業社製品、ビスコート３００）２４９．３ｇ及びジブチル錫ジラウレート０．３８ｇを仕込んだ。８０℃で５時間反応させたのち酢酸エチル６８８．９ｇを添加して冷却した。
該「電離放射線硬化性樹脂組成物Ｍ」と、造膜性樹脂（アクリル系オリゴマー）、反応性シリコーン、ポリエチレンワックス、光重合開始剤、及び溶媒を下記の組成で配合して電離放射線硬化性樹脂組成物を調製した。
・＜ホログラム層の電離放射線硬化性樹脂組成物＞
「電離放射線硬化性樹脂組成物Ｍ」                                  ２５質量部
メタアクリレートオリゴマー（日本合成化学社製、商品名紫光６６３０Ｂ）５質量部
反応性シリコーン（信越化学社製、商品名Ｘ−２２−２４４５）  ０．１５質量部
ポリエチレンワックス（平均粒径５μｍ）                        ０．６質量部
光重合開始剤（チバ社製、商品名イルガキュア１８４）            ０．９質量部
溶媒（酢酸エチル：メチルイソブチルケトン＝１：１）              ７０質量部
次に、該層は電離放射線硬化前であり、塗膜は指乾状態であった。該層面へ、２光束干渉法による回折格子から２Ｐ法で複製した擬似連続絵柄としたプレス型を複製装置のエンボスローラーに貼着して、相対するローラーと間で加熱プレス（エンボス）して、微細な凹凸パターンからなるレリーフを賦形させた。賦形後直ちに、高圧水銀灯を用いて紫外線を照射して硬化させて、ホログラム層１５を形成した。
該ホログラム層１５のレリーフ面へ、厚さ５０ｎｍの酸化チタンを真空蒸着法で形成して、反射層１７とした。
該透明反射層１７面へ、接着層組成物として下記の接着層組成物をグラビアコーターで乾燥後の塗布量が１μｍになるように、塗工し６０℃で乾燥させて、接着層１９を形成して、基材１１／剥離層１３／レリーフホログラム層１５／反射層１７／接着層１９の層構成からなる参考例１のレリーフホログラム転写箔１０を得た。
・＜接着層組成物＞
変性ポリオレフィン系樹脂
（和信化学工業社製、プラスコート、ＳＴ、ＯＰ−１６クリヤー）  １００部
酢酸エチル                                                        ２０部
トルエン                                                          １０部
（参考例２）電離放射線硬化性樹脂組成物Ｍの代わりに、ユピマーＵＶ・Ｖ３０３１（三菱化学社製、紫外線硬化性樹脂商品名）を用い、反射層１７として厚さ１００ｎｍの硫化亜鉛を用いる以外は、参考例１と同様にして、参考例２のレリーフホログラム転写箔１０を得た。
【００５５】
（参考例３）電離放射線硬化性樹脂組成物Ｍの代わりに、ＭＨＸ４０５ニス（ザ・インクテック（株）製、紫外線硬化性（電離放射線硬化性樹脂）商品名）を用いる以外は、参考例１と同様にして、参考例３のレリーフホログラム転写箔１０を得た。
【００５６】
（参考例４）反射層１７として厚さ５００ｎｍのアルミニウムを用いる以外は、参考例１と同様にして、参考例４の金属光沢を有するレリーフホログラム転写箔１０を得た。
【００５７】
（実施例１〜３）紙１０１として四六判９０ｋｇの上質紙をＡ４版に切断し、キャノン社製カラーコピー機を用いて、電子写真法の４色トナーを用い、「富士山」の絵柄をカラーコピー印刷を行い、トナーで形成された任意の選択パターンである「富士山」の個別絵柄のトナー印刷部１０３を得た。該トナー印刷部１０３を含む紙１０１へ、参考例１〜３のレリーフホログラム転写箔１０を重ねて、転写ロール温度が１４０℃、転写速度１．６ｍ／分で連続走行するラミネーターに通した後、紙１０１からレリーフホログラム転写箔１０の転写基材１１のみを剥がした。参考例１〜３のレリーフホログラム転写箔１０を用いたいずれの紙１０１の個別絵柄のトナー印刷部１０３である「富士山」の絵柄部分のみへレリーフホログラム層１５及び反射層１７が転写されていた。そして、「富士山」の絵柄部分へのみ転写されて虹色に輝く回折格子のレリーフホログラムの「富士山」を透過して、トナー印刷部１０３である「富士山」が目視でき、虹色に輝く富士山的に見える擬似カラーホログラム効果も発現していた。
【００５８】
（実施例４）黒トナーを用い「数字」を１から順にコピー印刷を行い、トナーで形成された「連番数字」のトナー印刷部１０３を用いて、参考例４のレリーフホログラム転写箔１０を用いる以外は実施例１〜３と同様にした。「連番数字」部分のみへレリーフホログラム層１５及び反射層１７が転写され、金属光沢のホログラムが得られた。
【００５９】
（実施例５）黒トナーを用い「アルファベットと連番数字」をコピー印刷を行い、トナーで形成された「アルファベットと連番数字」のトナー印刷部１０３を得た。該トナー印刷部１０３の「連番数字」部分はより大きい領域の金型と、アルファベット部分は該アルファベットより小さい領域の金型とで、公知の箔押機を用いて、参考例１のレリーフホログラム転写箔１０を用いて転写した。連番数字の部分には、連番数字の全面にレリーフホログラム層１５及び反射層１７が転写され、黒色の連番数字の全面の上に透明ホログラムが転写され、輝いて目視でき、アルファベットの部分には、黒色のアルファベット文字の外縁に縁取られた透明ホログラムが転写され、輝いて目視できた。
【００６０】
（実施例６）黒トナーを用い「数字」を１から順にコピー印刷を行い、トナーで形成された「連番数字」のトナー印刷部１０３を得た。該「連番数字」の奇数数字は該奇数数字（トナー印刷部１０３）より大きい領域を、偶数数字は該偶数数字（トナー印刷部１０３）より小さい領域を、公知のサーマルプリンタを用いて、参考例１のレリーフホログラム転写箔１０を用いて転写した。奇数数字部分には、該奇数数字の全面にレリーフホログラム層１５及び反射層１７が転写され、黒色の奇数数字の全面の上に透明ホログラムが転写され、輝いて目視でき、偶数数字部分には、黒色の偶数数字の外縁に縁取られた数字状の透明ホログラムが転写され、輝いて目視できた。
【産業上の利用可能性】
【００６１】
（産業上の利用可能性）本発明は、オンデマンドによる個人名や連番を必要とする意匠性が高く、個人向けなどのパンフレット、取扱説明書や広告物に利用することができる。
【００６２】
しかしながら、レリーフホログラムの転写形状を任意に変えることのできる用途であれば、特に限定されるものではない。
【符号の説明】
【００６３】
１０：ホログラム転写箔
１１：転写基材
１３：剥離層
１４：保護層
１５：レリーフホログラム層
１７：；反射層
１９：接着層
１０１：紙
１０３：トナー印刷部
【図１】
2013145366.tif 000003
【図２】
2013145366.tif 000004
【図３】
2013145366.tif 000005
【図４】
2013145366.tif 000006